(57)【要約】  【課題】  疎水性の主鎖と親水性の側鎖とを有する新規な星型高分子化合物、特にポリマーミセル形成能を有する星型高分子化合物を提供すること。  【解決手段】  多官能グリシジル化合物残基と、一価の芳香族ヒドロキシ化合物残基とからなるエポキシ樹脂骨格を主鎖とし、エチレンイミン構造単位、プロピレンイミン構造単位、Ｎ−アシルエチレンイミン構造単位、Ｎ−アシルプロピレンイミン単位、エチレングリコール単位、又はプロピレングリコール単位の少なくとも一種からなる数平均重合度が２〜２０００の範囲にある直鎖状ポリマー鎖を側鎖として有する星型高分子化合物。【選択図】  なし【特許請求の範囲】
【請求項１】
下記式（１）
【化１】
2006056976.tif 000025
又は下記式（２）
【化２】
2006056976.tif 000026
又は下記式（３）
【化３】
2006056976.tif 000027
［式（１）〜（３）中、Ｘは下記式（４）
【化４】
2006056976.tif 000028
（式（４）中、Ｙはエチレンイミン構造単位、プロピレンイミン構造単位、Ｎ−アシルエチレンイミン構造単位、Ｎ−アシルプロピレンイミン単位、エチレングリコール単位、又はプロピレングリコール単位の少なくとも一種からなる数平均重合度が２〜２０００の範囲にある直鎖状ポリマー鎖を表し、Ｚは一価の芳香族アルコキシ基を表す。）
で表される構造を表し、式（１）又は（２）のｎは１〜３の整数であり、式（３）中のＢはフェニル基又はビフェニル基を表し、Ｒ１はメチル基を表し、ｍ１は１〜３の整数である。］
で表される星型高分子化合物。
【請求項２】
前記一価の芳香族アルコキシ基が、ビフェニルアルコール残基、ジフェニルアルコール残基、フェノール残基、ナフトール残基、アントラノール残基、ヒドロキシピレン残基、ヒドロキシアントラキノン残基、ヒドロキシベンズイミダゾル残基、ヒドロキシベンゾチアゾル残基、ヒドロキシカバゾル残基、ヒドロキシジベンゾフラン残基、ヒドロキシインドル残基、ヒドロキシキノリン残基、ヒドロキシアクリジン残基、ヒドロキシキノキサリン残基から選ばれる少なくとも一種である請求項１に記載の星型高分子化合物。
【請求項３】
前記一価の芳香族アルコキシ基が、下記式（５）
【化５】
2006056976.tif 000029
（式（５）中、Ｒ２、Ｒ３は炭素数が１〜５のアルキル基、ニトロ基、シアノ基、フェニル基、スルホン酸基、アミノ基、アルキル基の炭素数が１〜５のアルキルアミノ基、アルキル基の炭素数が１〜５のジアルキルアミノ基、炭素数が１〜５のアルコキシ基、炭素数が１〜５のアルデヒド基のいずれかを表し、ｍ２は１〜４、ｍ３は１〜５の整数である。）
又は、下記式（６）
【化６】
2006056976.tif 000030
（式（６）中、Ｒ４、Ｒ５は炭素数が１〜５のアルキル基、ニトロ基、シアノ基、フェニル基、スルホン酸基、アミノ基、アルキル基の炭素数が１〜５のアルキルアミノ基、アルキル基の炭素数が１〜５のジアルキルアミノ基、炭素数が１〜５のアルコキシ基、炭素数が１〜５のアルデヒド基のいずれかを表し、Ｂは−Ｓ−、−Ｏ−、−ＣＯ−、−ＣＨ２−、−Ｃ（ＣＨ３）２−、−ＳＯ２−、−Ｎ＝Ｎ−、−ＣＨ＝ＣＨ−、−Ｃ（Ｃ６Ｈ１１）−、−ＣＯＯＣＨ２−で表されるいずれかの構造であり、ｍ４は１〜４、ｍ５は１〜５の整数である。）から選ばれる少なくとも一種である請求項１に記載の星型高分子化合物。
【請求項４】
前記式（４）中のＹが、下記式（７）
【化７】
2006056976.tif 000031
（式（７）中、ｐ１は２又は３であり、ｑ１は２〜１０００の範囲である。）
又は、下記式（８）
【化８】
2006056976.tif 000032
（式（８）中、Ｒ５は炭素数が１〜１８のアシル基を表し、ｐ２は２又は３であり、ｑ２は２〜１０００の範囲である。）
又は、下記式（９）
【化９】
2006056976.tif 000033
（式（９）中ｐ３は２又は３であり、ｑ３は２〜１０００の範囲である。）
又は、下記式（１０）
【化１０】
2006056976.tif 000034
（式（１０）中、Ｒ６は炭素数が１〜１８のアシル基を表し、ｐ４、ｐ５は２又は３であり、ｑ４＋ｑ５は４〜２０００の範囲である。）
又は、下記式（１１）
【化１１】
2006056976.tif 000035
（式（１１）中、Ｒ７、Ｒ８は炭素数が１〜１８のアシル基を表し、各々異なるものであり、ｐ６、ｐ７は２又は３であり、ｑ６＋ｑ７は４〜２０００の範囲である。）
から選ばれる少なくとも一種である請求項１〜３のいずれかに記載の星型高分子化合物。
【請求項５】
下記式（i）〜（iii）で表される多官能グリシジル化合物と、一価の芳香族ヒドロキシ化合物とを反応させ、得られる二級アルコール構造の側鎖ヒドロキシ基を、スルホニル化剤によりスルホネート基に変性した後得られる変性エポキシ化合物をカチオン重合開始剤として、オキサゾリンモノマーをカチオン重合させるか、又は該変性エポキシ化合物の該スルホネート基にポリアルキレングリコールを反応させることからなる星型高分子化合物の製造方法。
【化１２】
2006056976.tif 000036
（式（i）中、ｎは１〜３の整数を表す。）
【化１３】
2006056976.tif 000037
（式（ii）中、ｎは１〜３の整数を表す。）
【化１４】
2006056976.tif 000038
（式（iii）中、Ａはフェニル基又はビフェニル基を表し、Ｒ１はメチル基を表し、ｍ１は１〜３の整数である。）
【請求項６】
前記一価の芳香族ヒドロキシ化合物が、置換基を有していてもよいビフェニルアルコール、ジフェニルアルコール、フェノール、ナフトール、アントラノール、ヒドロキシピレン、ヒドロキシアントラキノン、ヒドロキシベンズイミダゾル、ヒドロキシベンゾチアゾル、ヒドロキシカバゾル、ヒドロキシジベンゾフラン、ヒドロキシインドル、ヒドロキシキノリン、ヒドロキシアクリジン、ヒドロキシキノキサリンから選ばれる少なくとも一種である請求項５に記載の星型高分子化合物の製造方法。
【発明の詳細な説明】
【技術分野】
【０００１】
本発明は、変性エポキシ骨格からなる主鎖に、親水性のポリマー鎖を側鎖とする星形高分子化合物及び該星型高分子化合物の製造方法に関する。
【背景技術】
【０００２】
エポキシ樹脂は、その優れた物理的、化学的、電気的性質から、塗料をはじめ、電気関連、接着などの用途に幅広く利用されている。ビスフェノールＡ型エポキシ樹脂に代表されるエポキシ樹脂は、エピハロヒドリンと芳香族ジヒドロキシ化合物とから、あるいは、グリシジル化合物と芳香族ヒドロキシ化合物とからなる二級アルコール構造をその主鎖中に有しており、側鎖ヒドロキシ基を除き、疎水性に富んでいる。一方、該側鎖ヒドロキシ基は、親水性を有するものの、その親水性は必ずしも高くなく、従って、エポキシ樹脂は水中で安定なポリマーミセルを形成することなく、カプセル化などのポリマーミセルに特徴的な機能を発現することは困難であった。
【０００３】
また、例えば、側鎖のヒドロキシ基と酸無水物とを反応させて得られる半エステル化変性エポキシ樹脂を塩基中和することにより（特許文献１参照）、あるいは、エポキシ樹脂中のグリシジル基と二級アミンとを反応させて得られる三級アミノ化変性エポキシ樹脂を酸中和することにより、エポキシ樹脂を水溶性化することができるが、これら水溶性化されたエポキシ樹脂も、水中で安定なポリマーミセルを形成することなく、同様にカプセル化などのポリマーミセルに特徴的な機能を発現することは困難であった。
【０００４】
【特許文献１】特開平５−７０５５８号公報
【発明の開示】
【発明が解決しようとする課題】
【０００５】
本発明が解決しようとする課題は、疎水性の主鎖と親水性の側鎖とを有する新規な星型高分子化合物、特にポリマーミセル形成能を有する星型高分子化合物を提供することにある。
【課題を解決するための手段】
【０００６】
本発明は、下記式（１）〜（３）で表される星型高分子化合物を提供することにより上記課題を解決した。
【０００７】
【化１】
2006056976.tif 000002
【０００８】
【化２】
2006056976.tif 000003
【０００９】
【化３】
2006056976.tif 000004
【００１０】
［式（１）〜（３）中、Ｘは下記式（４）
【００１１】
【化４】
2006056976.tif 000005
【００１２】
（式（４）中、Ｙはエチレンイミン構造単位、プロピレンイミン構造単位、Ｎ−アシルエチレンイミン構造単位、Ｎ−アシルプロピレンイミン単位、エチレングリコール単位、又はプロピレングリコール単位の少なくとも一種からなる数平均重合度が２〜１０００の範囲にある直鎖状ポリマー鎖を表し、Ｚは一価の芳香族アルコキシ基を表す。）
で表される構造を表し、式（１）又は（２）のｎは１〜３の整数であり、式（３）中のＢはフェニル基又はビフェニル基を表し、Ｒ１はメチル基を表し、ｍ１は１〜３の整数である。］
【００１３】
また、本発明は、下記式（i）〜（iii）で表される多官能グリシジル化合物と、一価の芳香族ヒドロキシ化合物とを反応させ、得られる二級アルコール構造の側鎖ヒドロキシ基を、スルホニル化剤によりスルホネート基に変性した後得られる変性エポキシ化合物をカチオン重合開始剤として、オキサゾリンモノマーをカチオン重合させるか、又は該変性エポキシ化合物の該スルホネート基にポリアルキレングリコールを反応させることからなる星型高分子化合物の製造方法を提供することにより上記課題を解決した。
【００１４】
【化５】
2006056976.tif 000006
（式（i）中、ｎは１〜３の整数を表す。）
【００１５】
【化６】
2006056976.tif 000007
（式（ii）中、ｎは１〜３の整数を表す。）
【００１６】
【化７】
2006056976.tif 000008
（式（iii）中、Ａはフェニル基又はビフェニル基を表し、Ｒ１はメチル基を表し、ｍ１は１〜３の整数である。）
【発明の効果】
【００１７】
本発明の星形高分子化合物は、多官能グリシジル化合物残基と一価の芳香族ヒドロキシ化合物残基とからなるエポキシ化合物骨格を主鎖とし、エチレンイミン構造単位、Ｎ−アシルエチレンイミン構造単位、プロピレンイミン構造単位、Ｎ−アシルプロピレンイミン構造単位、エチレングリコール構造単位、及びプロピレングリコール構造単位などを構造単位とする親水性の直鎖状ポリマー鎖を側鎖として有するため、分子中に疎水性部分と親水性部分とを併せ持ち、かつ各々の構造制御が可能であることから、容易にポリマーミセルを形成することができる。これにより得られるポリマーミセルは、カプセル化が可能であるなど特徴的な機能を有することから、医農薬、化粧品、香料、トナー、液晶、インキ、塗料、プラスチックなどの幅広い用途に利用できる。
【００１８】
また、上記の星形高分子化合物は、二級アルコール構造を有する変性エポキシにおける側鎖ヒドロキシ基が、アルキルスルホネート基やアリールスルホネート基などの脱離能の高い基で置換された変性エポキシを、カチオン重合開始剤とし、オキサゾリンなどのカチオン重合性モノマーをカチオン重合するという、又は、該変性エポキシにポリアルキレングリコールを反応させるという簡便な方法で合成することができる。
【発明を実施するための最良の形態】
【００１９】
本発明の星型高分子化合物は、下記式（１）〜（３）で表されるものである。
【００２０】
【化８】
2006056976.tif 000009
【００２１】
【化９】
2006056976.tif 000010
【００２２】
【化１０】
2006056976.tif 000011
【００２３】
［式（１）〜（３）中、Ｘは下記式（４）
【００２４】
【化１１】
2006056976.tif 000012
【００２５】
（式（４）中、Ｙはエチレンイミン構造単位、プロピレンイミン構造単位、Ｎ−アシルエチレンイミン構造単位、Ｎ−アシルプロピレンイミン単位、エチレングリコール単位、又はプロピレングリコール単位の少なくとも一種からなる数平均重合度が２〜２０００の範囲にある直鎖状ポリマー鎖を表し、Ｚは一価の芳香族アルコキシ基を表す。）
で表される構造を表し、式（１）又は（２）のｎは１〜３の整数であり、式（３）中のＢはフェニル基又はビフェニル基を表し、Ｒ１はメチル基を表し、ｍ１は１〜３の整数である。］
【００２６】
上記式（４）中のＺで表される一価の芳香族アルコキシ基は、グリシジル化合物と反応する一価の芳香族ヒドロキシ化合物の残基であれば特に制限されず、例えば、ビフェニルアルコール残基、ジフェニルアルコール残基、フェノール残基、ナフトール残基、アントラノール残基、ヒドロキシピレン残基、ヒドロキシアントラキノン残基、ヒドロキシベンズイミダゾル残基、ヒドロキシベンゾチアゾル残基、ヒドロキシカバゾル残基、ヒドロキシジベンゾフラン残基、ヒドロキシインドル残基、ヒドロキシキノリン残基、ヒドロキシアクリジン残基、ヒドロキシキノキサリン残基などの芳香族ヒドロキシ化合物残基が例として挙げられる。
【００２７】
上記一価の芳香族アルコキシ基は、炭素数が１〜５のアルキル基、ニトロ基、シアノ基、フェニル基、スルホン酸基、アミノ基、アルキル基の炭素数が１〜５のアルキルアミノ基、アルキル基の炭素数が１〜５のジアルキルアミノ基、炭素数が１〜５のアルコキシ基、炭素数が１〜５のアルデヒド基などの置換基を有していてもよい。
【００２８】
なかでも、得られる星型高分子化合物に剛直な骨格を与える場合には、４−フェニルフェノール、４−ヒドロキシ４−ビフェニルカボニトリル等のビフェニル骨格を有する芳香族ヒドロキシ化合物、ビスフェノールＡ型ヒドロキシ化合物、ビスフェノールＦ型ヒドロキシ化合物、ビスフェノールＳ型ヒドロキシ化合物、ビスフェノールヒドロキシ化合物等のジフェニル骨格を有する芳香族ヒドロキシ化合物、フェノール化合物、ナフトール化合物、アントラノール化合物、ヒドロキシピレン化合物、ヒドロキシアントラキノン化合物、ヒドロキシベンズイミダゾル化合物、ヒドロキシベンゾチアゾル化合物、ヒドロキシカバゾル化合物、ヒドロキシジベンゾフラン化合物、ヒドロキシインドル化合物、ヒドロキシキノリン化合物、ヒドロキシアクリジン化合物、ヒドロキシキノキサリン化合物などの一価の芳香族アルコール構造を有する色素類などの残基であることが好ましい。
【００２９】
また、ビフェニル骨格を有する芳香族アルコキシ基のなかでも、下記式（５）で表される芳香族アルコキシ基は得られる星型高分子化合物の耐熱性を向上できるため好ましい。
【００３０】
【化１２】
2006056976.tif 000013
【００３１】
（式（５）中、Ｒ２、Ｒ３は炭素数が１〜５のアルキル基、ニトロ基、シアノ基、フェニル基、スルホン酸基、アミノ基、アルキル基の炭素数が１〜５のアルキルアミノ基、アルキル基の炭素数が１〜５のジアルキルアミノ基、炭素数が１〜５のアルコキシ基、炭素数が１〜５のアルデヒド基のいずれかを表し、ｍ２は１〜４、ｍ３は１〜５の整数である。）
【００３２】
また、ジフェニル骨格を有する芳香族アルコキシ基のなかでも、下記式（６）で表される芳香族アルコキシ基は、該構造を与える芳香族ヒドロキシ化合物の溶解性が高いため調製が容易であり好ましい。
【００３３】
【化１３】
2006056976.tif 000014
【００３４】
（式（６）中、Ｒ４、Ｒ５は炭素数が１〜５のアルキル基、ニトロ基、シアノ基、フェニル基、スルホン酸基、アミノ基、アルキル基の炭素数が１〜５のアルキルアミノ基、アルキル基の炭素数が１〜５のジアルキルアミノ基、炭素数が１〜５のアルコキシ基、炭素数が１〜５のアルデヒド基のいずれかを表し、Ｂは−Ｓ−、−Ｏ−、−ＣＯ−、−ＣＨ２−、−Ｃ（ＣＨ３）２−、−ＳＯ２−、−Ｎ＝Ｎ−、−ＣＨ＝ＣＨ−、−Ｃ（Ｃ６Ｈ１１）−、−ＣＯＯＣＨ２−で表されるいずれかの構造であり、ｍ４は１〜４、ｍ５は１〜５の整数である。）
【００３５】
また、芳香族アルコール構造を有する色素類などの残基である芳香族アルコキシ基のなかでも、フェノール化合物、ナフトール化合物、アントラノール化合物、ヒドロキシピレン化合物、ヒドロキシアントラキノン化合物、ヒドロキシベンズイミダゾル化合物、ヒドロキシベンゾチアゾル化合物、ヒドロキシカバゾル化合物、ヒドロキシジベンゾフラン化合物、ヒドロキシインドル化合物、ヒドロキシキノリン化合物、ヒドロキシアクリジン化合物、ヒドロキシキノキサリン化合物などの残基は色素化合物との良い相互作用を有するため好ましい。
【００３６】
上記式（１）〜（３）で表される星型高分子化合物が側鎖に有する直鎖状ポリマー鎖は、Ｎ−アシルエチレンイミン構造単位、エチレンイミン構造単位、プロピレンイミン構造単位、Ｎ−アシルプロピレンイミン構造単位、エチレングリコール構造単位及びプロピレングリコール構造単位の少なくとも一種からなる群から選ばれる構造単位からなるものである。該直鎖状ポリマー鎖としては、Ｎ−アシルエチレンイミン構造単位のみからなる直鎖状ポリマー鎖、エチレンイミン構造単位のみからなる直鎖状ポリマー鎖、Ｎ−アシルプロピレンイミン構造単位のみからなる直鎖状ポリマー鎖、プロピレンイミン構造単位のみからなる直鎖状ポリマー鎖、エチレングリコール構造単位のみからなる直鎖状ポリマー鎖、プロピレングリコール構造単位のみからなる直鎖状ポリマー鎖、そしてＮ−アシルエチレン又はプロピレンイミン構造単位とエチレン又はプロピレンイミン構造単位の組み合わせからなる直鎖状ポリマー鎖及びＮ−アシルエチレンイミン構造単位とＮ−アシルプロピレンイミン構造単位の組み合わせからなる直鎖状ポリマー鎖などが挙げられる。また、Ｎ−アシルエチレンイミン又はＮ−アシルプロピレンイミン構造単位として、異なるアシル基を有する構造単位を使用した直鎖状ポリマー鎖も使用できる。Ｎ−アシルエチレンイミン又はＮ−アシルプロピレンイミン構造単位のみからなるポリマー鎖は親水性が高く、その塩酸塩などの塩はさらに水溶性が高い。これら直鎖状ポリマー鎖のうち、二種以上の構造単位からなる直鎖状ポリマー鎖は、ランダムポリマー鎖であってもブロックポリマー鎖であってもよい。
【００３７】
上記直鎖状ポリマー鎖のうちＮ−アシルエチレンイミン構造単位、及び／又はＮ−アシルプロピレンイミン構造単位からなる直鎖状ポリマー鎖は、一般にオキサゾリンモノマーのカチオンリビング重合により得られるポリオキサゾリンであり、その内、エチレンイミン構造単位の例としては、ポリ（Ｎ−ホルミルエチレンイミン）、ポリ（Ｎ−アセチルエチレンイミン）、ポリ（Ｎ−プロピオニルエチレンイミン）、ポリ（Ｎ−ブチリルエチレンイミン）、ポリ（Ｎ−イソブチリルエチレンイミン）、ポリ（Ｎ−ピバロイルエチレンイミン）、ポリ（Ｎ−ラウロイルエチレンイミン）、ポリ（Ｎ−ステアロイルエチレンイミン）、ポリ（Ｎ−（３−（パーフロロオクチル）プロピオニル）エチレンイミン）などの脂肪族飽和カルボン酸でアシル化されたポリエチレンイミン、ポリ（Ｎ−アクリロイルエチレンイミン）、ポリ（Ｎ−メタクリロイルエチレンイミン）、ポリ（Ｎ−オレオイルエチンイミン）などの脂肪族不飽和カルボン酸でアシル化されたエチレンイミン、ポリ（Ｎ−ベンゾイルエチレンイミン）、ポリ（Ｎ−トルイロイルエチレンイミン）、ポリ（Ｎ−ナフトイルエチレンイミン）、ポリ（Ｎ−シンナモイルエチレンイミン）、などの芳香族カルボン酸でアシル化されたポリエチレンイミンなどが挙げられる。
【００３８】
また、プロピレンイミン構造単位の例としては、例えば、ポリ（Ｎ−ホルミルプロピレンイミン）、ポリ（Ｎ−アセチルプロピレンイミン）、ポリ（Ｎ−プロピオニルプロピレンイミン）、ポリ（Ｎ−ブチリルプロピレンイミン）、ポリ（Ｎ−イソブチリルプロピレンイミン）、ポリ（Ｎ−ピバロイルプロピレンイミン）、ポリ（Ｎ−ラウロイルプロピレンイミン）、ポリ（Ｎ−ステアロイルプロピレンイミン）、ポリ（Ｎ−（３−（パーフロロオクチル）プロピオニル）プロピレンイミン）などの脂肪族飽和カルボン酸でアシル化されたポリプロピレンイミン、ポリ（Ｎ−アクリロイルプロピレンイミン）、ポリ（Ｎ−メタクリロイルプロピレンイミン）、ポリ（Ｎ−オレオイルエチンイミン）などの脂肪族不飽和カルボン酸でアシル化されたプロピレンイミン、ポリ（Ｎ−ベンゾイルプロピレンイミン）、ポリ（Ｎ−トルイロイルプロピレンイミン）、ポリ（Ｎ−ナフトイルプロピレンイミン）、ポリ（Ｎ−シンナモイルプロピレンイミン）、などの芳香族カルボン酸でアシル化されたポリプロピレンイミンなどが挙げられる。
【００３９】
上記例示したポリマー鎖の構造式としては、下記式（７）〜（１１）で表されるものが好ましい例として挙げられる。
【００４０】
【化１４】
2006056976.tif 000015
（式（７）中、ｐ１は２又は３であり、ｑ１は２〜１０００の範囲である。）
【００４１】
【化１５】
2006056976.tif 000016
（式（８）中、Ｒ５は炭素数が１〜１８のアシル基を表し、ｐ２は２又は３であり、ｑ２は２〜１０００の範囲である。）
【００４２】
【化１６】
2006056976.tif 000017
（式（９）中ｐ３は２又は３であり、ｑ３は２〜１０００の範囲である。）
【００４３】
【化１７】
2006056976.tif 000018
（式（１０）中、Ｒ６は炭素数が１〜１８のアシル基を表し、ｐ４、ｐ５は２又は３であり、ｑ４＋ｑ５は４〜２０００の範囲である。）
【００４４】
【化１８】
2006056976.tif 000019
（式（１１）中、Ｒ７、Ｒ８は炭素数が１〜１８のアシル基を表し、各々異なるものであり、ｐ６、ｐ７は２又は３であり、ｑ６＋ｑ７は４〜２０００の範囲である。）
から選ばれる一種である直鎖状ポリマー鎖は、構造制御が容易であるため好ましい。
【００４５】
上記式（７）〜（１１）で表される直鎖状ポリマー鎖は、一端が主鎖変性エポキシ中の側鎖ヒドロキシ基が結合していた炭素原子に結合しており、また、他端に重合開始剤残基を有する末端には、求核剤などを反応させることにより、種々の置換基や構造を導入してもよい。
【００４６】
上記構造式で例示した直鎖状ポリマー鎖のなかでも、例えば、式（８）又は（９）で表される直鎖状ポリマー鎖、特にポリエチレンイミン鎖、ポリ（Ｎ−ホルミルエチレンイミン）、ポリ（Ｎ−アセチルエチレンイミン）、ポリ（Ｎ−プロピオニルエチレンイミン）などは、親水性が高く、これら直鎖状ポリマー鎖を側鎖として有する本発明の星形多分岐高分子化合物は水中でポリマーミセルを形成しやすいため好ましい。
【００４７】
また、上記側鎖ポリマー鎖がブロックコポリマー鎖である場合にも同様に、式（１１）で表される直鎖状ポリマー鎖、特にポリエチレンイミンブロックとポリ（Ｎ−アセチルエチレンイミン）ブロックコポリマー鎖又はポリエチレンイミンブロックとポリ（Ｎ−プロピオニルエチレンイミン）ブロックとのブロックコポリマー鎖などの親水性の高い直鎖状ポリマー鎖であると、星型高分子化合物のミセル形成能が高いため好ましい。
【００４８】
また、上記側鎖ポリマー鎖が、式（１１）又は（１２）で表されるランダムコポリマー鎖である場合には、側鎖の親水性が均一となり、星型高分子化合物のミセルの安定性が高いため好ましい。
【００４９】
また、側鎖ポリマー鎖の親水性は、一般に水溶液の水素カチオン濃度、いわゆるＰＨや、共存イオンの濃度によって大きく影響されるが、例えば、ポリエチレンイミンの場合、水溶液のＰＨが低いほど、ポリエチレンイミンのイミン窒素原子はプロトン化されて極めて親水性が高くなる。
【００５０】
上記した本発明の星形高分子化合物は、主鎖に疎水性のエポキシ化合物骨格、側鎖に親水性の直鎖状ポリマー鎖を有することから、水や親水性溶媒中、あるいは疎水性溶媒中でポリマーミセルを形成することができ、カプセル化などのポリマーミセルに特徴的な機能を発現する。
【００５１】
上記式（１）〜（３）で表される本発明の星型高分子化合物は、下記式（i）〜（iii）で表される多官能グリシジル化合物と、一価の芳香族ヒドロキシ化合物とを反応させ、得られる二級アルコール構造の側鎖ヒドロキシ基を、スルホニル化剤によりスルホネート基に変性した後得られる変性エポキシ化合物をカチオン重合開始剤として、オキサゾリンモノマーをカチオン重合させるか、又は該変性エポキシ化合物の該スルホネート基にポリアルキレングリコールを反応させるという簡便な方法で得ることができる。
【００５２】
【化１９】
2006056976.tif 000020
（式（i）中、ｎは１〜３の整数を表す。）
【００５３】
【化２０】
2006056976.tif 000021
（式（ii）中、ｎは１〜３の整数を表す。）
【００５４】
【化２１】
2006056976.tif 000022
（式（iii）中、Aはフェニル基又はビフェニル基を表し、Ｒ１はメチル基を表し、ｍ１は１〜３の整数である。）
【００５５】
これら多官能グリシジル化合物と反応させる一価の芳香族ヒドロキシ化合物としては、上記した芳香族アルコキシ基を与えるものであればよく、上記に例示した芳香族ヒドロキシ化合物を使用できる。
【００５６】
なかでも、下記式（iv）、又は（v）で表される芳香族ヒドロキシ化合物が好ましく使用できる。
【００５７】
【化２２】
2006056976.tif 000023
【００５８】
（式（iv）中、Ｒ２、Ｒ３は炭素数が１〜５のアルキル基、ニトロ基、シアノ基、フェニル基、スルホン酸基、アミノ基、アルキル基の炭素数が１〜５のアルキルアミノ基、アルキル基の炭素数が１〜５のジアルキルアミノ基、炭素数が１〜５のアルコキシ基、炭素数が１〜５のアルデヒド基のいずれかを表し、ｍ２は１〜４、ｍ３は１〜５の整数である。）
【００５９】
【化２３】
2006056976.tif 000024
【００６０】
（式（v）中、Ｒ４、Ｒ５は炭素数が１〜５のアルキル基、ニトロ基、シアノ基、フェニル基、スルホン酸基、アミノ基、アルキル基の炭素数が１〜５のアルキルアミノ基、アルキル基の炭素数が１〜５のジアルキルアミノ基、炭素数が１〜５のアルコキシ基、炭素数が１〜５のアルデヒド基のいずれかを表し、Ｂは−Ｓ−、−Ｏ−、−ＣＯ−、−ＣＨ２−、−Ｃ（ＣＨ３）２−、−ＳＯ２−、−Ｎ＝Ｎ−、−ＣＨ＝ＣＨ−、−Ｃ（Ｃ６Ｈ１１）−、−ＣＯＯＣＨ２−で表されるいずれかの構造であり、ｍ４は１〜４、ｍ５は１〜５の整数である。）
【００６１】
上記多官能グリシジル化合物と、一価の芳香族ヒドロキシ化合物との反応により得られる二級アルコールの側鎖ヒドロキシ基の変性は、一般にアミンやアルカリ性無機塩の存在下、スルホン酸ハライドやスルホン酸無水物などのスルホニル化剤を作用させることにより達成される。
【００６２】
スルホン酸ハライドとしては、例えば、メタンスルホン酸クロライド、トリフルオロメタンメタンスルホン酸クロライド、トリクロロメタンスルホン酸クロライドなどのハロゲンで置換されていてもよいメタンスルホン酸ハライドや、ベンゼンスルホン酸クロライド、ｐ−トルエンスルホン酸クロライド、２−ニトロベンゼンスルホン酸クロライド、２，４−ジニトロベンゼンスルホン酸クロライドなどのメチル基またはニトロ基で置換されていてもよいベンゼンスルホン酸クロライドや、１−ナフタレンスルホン酸クロライドや２−ナフタレンスルホン酸クロライドなどのナフタレンスルホン酸ハライドなどが挙げられる。
【００６３】
上記スルホン酸クロライドのうち、メチル基またはニトロ基で置換されていてもよいベンゼンスルホン酸クロライド、または、ハロゲン原子で置換されていてもよいメタンスルホン酸クロライドは、カチオン重合開始剤である変性エポキシ樹脂の溶解性が高中でも、メタンスルホン酸クロライド、トリフルオロメタンスルホン酸クロライド、トリクロロメタンスルホン酸クロライド、ベンゼンスルホン酸クロライド、ｐ−トルエンスルホン酸クロライド、２−ニトロベンゼンスルホン酸クロライド、２，４−ジニトロベンゼンスルホン酸クロライドは、原料入手が容易な点で好ましい。とりわけ、ｐ−トルエンスルホン酸クロライドは、カチオン重合開始剤である変性エポキシ樹脂の安定性が高い点で、またトリフルオロメタンスルホン酸クロライドは、得られる変性エポキシ化合物のカチオン重合開始能が高いため好ましい。
【００６４】
スルホン酸無水物としては、例えば、メタンスルホン酸無水物、トリフルオロメタンメタンスルホン酸無水物、トリクロロメタンスルホン酸無水物などのハロゲンで置換されていてもよいメタンスルホン酸無水物や、ベンゼンスルホン酸無水物、ｐ−トルエンスルホン酸無水物、２−ニトロベンゼンスルホン酸無水物、２，４−ジニトロベンゼンスルホン酸無水物などのメチル基またはニトロ基で置換されていてもよいベンゼンスルホン酸無水物などが挙げられる。
【００６５】
上記スルホン酸無水物のうち、ハロゲン原子で置換されていてもよいメタンスルホン酸無水物は、水酸基のスルホニル化反応後、未反応のスルホン酸無水物を減圧によって留去できるので好ましく、中でも、メタンスルホン酸無水物、トリフルオロメタンスルホン酸無水物、トリクロロメタンスルホン酸無水物は、原料入手が容易な点で好ましい。とりわけ、トリフルオロメタンスルホン酸無水物は、カチオン重合開始剤である変性エポキシ樹脂のカチオン重合開始能が高いので好ましい。
【００６６】
スルホン酸ハライドによるスルホネート基への置換反応は、一般に塩基存在下で行われるが、塩基としては、ピリジン、４−ジメチルアミノピリジン、Ｎ，Ｎ−ジメチルアニリンなどの芳香族３級アミン、トリエチルアミン、Ｎ，Ｎ，Ｎ’，Ｎ’−テトラメチルエチレンジアミン、１，４−ジアザビシクロ［２，２，２］オクタンなどの脂肪族３級アミン、炭酸カリウム、水酸化カルシウムなどのアルカリ性無機塩などが挙げられる。
【００６７】
上記の二級アルコール構造の側鎖ヒドロキシ基を、スルホネート基に置換する割合は、上記スルホン酸ハライドの添加量や塩基の種類により調整できる。例えば、全てのヒドロキシ基を、スルホネート基に変換する場合には、二級アルコール構造を有するエポキシ樹脂中のヒドロキシ基に対し、大過剰モル量のスルホン酸ハライドやスルホン酸無水物を使用すればよい。
【００６８】
また、ヒドロキシ基を部分的にスルホネート基に置換する場合には、塩基としてピリジン、４−ジメチルアミノピリジンなどの芳香族３級アミンを用い、スルホン酸ハライドをヒドロキシ基に対し小過剰モル量用い、反応温度を室温程度に維持すればよい。
【００６９】
本発明の変性エポキシ化合物は、側鎖のスルホネート基からオキサゾリンなどのカチオン重合性モノマーをカチオン重合できるので、カチオン重合開始剤として使用でき、エポキシ樹脂を主鎖とし、ポリオキサゾリンなどのカチオン重合体を側鎖とする櫛型ポリマー又は星型ポリマーを製造することができる。本発明の変性エポキシ化合物は、ｐ−トルエンスルホン酸メチルやトリフルオロメタンスルホン酸などのスルホン酸エステルと、オキサゾリンと加熱条件下で容易に反応し、高い重合収率でポリオキサゾリンを生成でき、また、スルホネート基とオキサゾリンモノマーとの比率を変えることにより、ポリオキサゾリン側鎖長を制御することもできる。
【００７０】
本発明の星型高分子化合物は、上記方法により得られる変性エポキシ化合物をカチオン重合開始剤として、オキサゾリンモノマーをカチオン重合させる方法、又は該変性エポキシ化合物のスルホネート基にポリアルキレングリコールを反応させる方法といった簡便な方法で得ることができる。
【００７１】
上記カチオン重合性モノマーの具体例としては、例えば、エチレンイミン、プロピレンイミン、Ｎ−（テトラヒドロピラニル）エチレンイミン、Ｎ−（ｔ−ブチル）エチレンイミンなどのアジリジンや、アゼチジンなどのアルキレンイミンモノマー、２−オキサゾリン、２−メチルオキサゾリン、２−エチルオキサゾリン、２−フェニルオキサゾリン、２−ステアリルオキサゾリン、２−（３−（パーフロロオクチル）プロピル）オキサゾリンなどの２−アルキルオキサゾリンや、２−ビニルオキサゾリン、２−イソプロペニルオキサゾリン、２−オレイルオキサゾリンなどの２−アルケニルオキサゾリン、２−フェニルオキサゾリン、２−ベンジルオキサゾリンなどの２−アリールオキサゾリンなどののオキサゾリンモノマー、エチレンオキシド、プロピレンオキシドなどのオキシランモノマー、オキセタンなどのオキセタンモノマー、テトラヒドロフラン、メチルビニルエーテル、エチルビニルエーテルなどのビニルエーテルモノマー、トリオキサンなどのアセタールなどが挙げられる。
【００７２】
本発明の星形高分子化合物の製造において、上記変性エポキシ化合物を使用した際のカチオン重合条件は、ｐ−トルエンスルホン酸メチルやトリフルオロメタンスルホン酸メチルなどのアルキルスルホン酸エステルをカチオン重合開始剤とする慣用公知のカチオン重合条件に類する。
【００７３】
また、オキサゾリンモノマーを複数種使用した重合により、Ｎ−アシルエチレンイミン構造単位の複数種からなるランダムポリマー鎖を形成でき、さらに一般にオキサゾリンのカチオン重合はリビング重合であることから、オキサゾリンモノマーの種類を変えた多段階重合によりブロックポリマーを製造できる。これにより、本発明の星形高分子化合物の側鎖をランダムポリマー鎖や、ブロックポリマー鎖とすることができる。例えば、本発明の星形高分子化合物の製造に用いられる前記カチオン重合開始剤で２−フェニルオキサゾリンをカチオン重合した後、２−メチルオキサゾリンを重合することにより、エポキシ樹脂にポリ（Ｎ−ベンゾイルエチレンイミン）鎖が直結し、該ポリ（Ｎ−ベンゾイルエチレンイミン）にポリ（Ｎ−アセチルエチレンイミン）が直結した、ブロックポリマー化されたポリアシルエチレンイミンを側鎖とする、星形高分子化合物を得ることができる。
【００７４】
また、Ｎ−アシルエチレンイミン構造単位からなるポリマー鎖の加水分解を部分的に行うことにより、ポリマー鎖中の一部のＮ−アシルエチレンイミン構造単位が加水分解されてエチレンイミン構造単位となり、Ｎ−アシルエチレンイミン構造単位とエチレンイミン構造単位とからなるランダムポリマー鎖を側鎖に有する星形高分子化合物を得ることができる。
【００７５】
加水分解前のＮ−アシルエチレンイミン構造単位からなるポリマー鎖がブロックポリマーの場合、加水分解条件を制御することによりＮ−アシルイミノ基の選択的加水分解が可能であり、ポリエチレンイミンブロックとポリ（Ｎ−アセチルエチレンイミン）ブロックとのブロックコポリマー鎖や、ポリエチレンイミンブロックとポリ（Ｎ−プロピオニルエチレンイミン）ブロックとのブロックコポリマー鎖などの、ポリエチレンイミンブロックとＮ−アシルポリエチレンイミンブロックとからなるジブロックポリマー側鎖を有する星形高分子化合物を合成することができる。
【００７６】
加水分解前のＮ−アシルエチレンイミン構造単位からなるポリマー鎖がランダムポリマーの場合にも、エチレンイミン構造単位とＮ−アシルエチレンイミン構造単位とのランダムコポリマー側鎖を有する星形高分子化合物を製造することができる。
【００７７】
本発明の星型高分子化合物は、上記したように水や親水性溶媒中、あるいは疎水性溶媒中でポリマーミセルを形成することができる。このため、星型高分子化合物によると、本来水に不溶性ないし難溶性の機能性化合物をカプセル化し、水中に安定に維持することができる。例えば、ピレンなどの蛍光性芳香族炭化水素は、本発明の星形高分子化合物のポリマーミセル内に分子状態でカプセル化され、水中で安定に存在することができる。
【００７８】
このような、本発明の星形高分子化合物は、種々の機能性化合物をカプセル化できるので、医農薬、化粧品、香料、トナー、液晶、インキ、塗料、プラスチックなどの幅広い用途に利用できる。
【００７９】
また、本発明の製造方法によれば、上記星型高分子化合物を容易に製造することができる。
【実施例】
【００８０】
以下、実施例により本発明をさらに詳しく説明する。なお、特に断わりがない限り、「部」および「％」は、それぞれ「質量部」および「質量％」を表わす。
【００８１】
（実施例１）
ジャパネポキシレジン（ＪＥＲ）の商品名エピコート１０３１Ｓ［テトラキス（グリシジルオキシアリル）エタン］９．８ｇ（５０ｍ等量、エポキシ等量１９６ｇ）、４−フェニルフェノール１１．９ｇ（７０ｍｍｏｌ）、６５％酢酸エチルトリフェニルホスホニウムエタノール溶液０．２１ｍｌ（０．１ｍｏｌ％）及びＮ，Ｎ−ジメチルアセトアミド４０ｍｌを、窒素雰囲気下、１６０℃で４時間反応させた。放冷後、水１００ｍｌ中に滴下し、得られた沈殿物をメタノールで２回洗浄した後、７０℃で減圧乾燥して、ビフェニレン型の側鎖にヒドロキシ基を有する変性エポキシ化合物を得た。得られた生成物の収量は１７．６ｇ、収率は９６％であった。
【００８２】
１Ｈ−ＮＭＲ（日本電子株式会社製、ＡＬ３００、３００ＭＨｚ）測定結果を以下に示す。
１Ｈ−ＮＭＲ（ＣＤＣｌ３）測定結果：
δ（ｐｐｍ）：７．５３〜７．２５（ｍ），７．１３〜６．６０（ｍ），４．５０〜３．７５（ｍ）
【００８３】
上記で合成した側鎖にアルコール性ヒドロキシ基を有するビフェニレン型変性エポキシ化合物９．１５ｇ（２５ｍ等量）、ピリジン２０ｇ（２５０ｍｍｏｌ）及びクロロフォルム３０ｍｌの溶液に、ｐ−トルエンスルフォン酸クロライド１４．３ｇ（７５ｍｍｏｌ）を含むクロロフォルム（３０ｍｌ）溶液を、窒素雰囲気下、氷冷撹拌しながら３０分間滴下した。滴下終了後、浴槽温度４０℃でさらに４時間攪拌した。反応終了後、クロロフォルム６０ｍｌを加えて反応液を希釈した。引き続き、５％塩酸水溶液１００ｍｌ、飽和炭酸水素ナトリウム水溶液、そして飽和食塩水溶液で順次に洗浄した後、硫酸マグネシウムで乾燥し、濾過、減圧濃縮した。得られた固形物をメタノールで数回洗浄した後、濾過、７０℃で減圧乾燥して、変性エポキシ化合物を得た。収量は１３ｇ、収率は９８％であった。
【００８４】
１Ｈ−ＮＭＲ（日本電子株式会社製、ＡＬ３００、３００ＭＨｚ）測定結果を以下に示す。
１Ｈ−ＮＭＲ（ＣＤＣｌ３）測定結果：
δ（ｐｐｍ）：７．９４〜７．７４（ｍ），７．５５〜６．３０（ｍ），４．４０〜３．８０（ｍ），２．４０〜２．３４（ｍ）
【００８５】
上記で合成した側鎖にｐ−トルエンスルホニルオキシ基を有する変性エポキシ化合物２．０８ｇ（４ｍ等量）、２−メチルオキサゾリン６．８ｇ（８０ｍｍｏｌ）及びＮ，Ｎ−ジメチルアセトアミド４０ｍｌを、窒素雰囲気下、１００℃で２４時間攪拌した。得られた反応混合物を酢酸エチル３００ｍｌを加え、室温で強力攪拌した後、生成物の固形物を濾過、酢酸エチルで２回洗浄、減圧乾燥して白色粉末固体８．７ｇを得た。重合時の収率は９９％だった。１Ｈ−ＮＭＲによる分析から、得られた上記固体は、テトラキスフェニルエタン構造の変性エポキシを主鎖（δ：６．４５〜７．９０ｐｐｍ）とし、ポリ（Ｎ−アセチルエチレンイミン）を側鎖［エチレン水素（δ：３．４７ｐｐｍ）、アセチル水素（δ：２．００ｐｐｍ）］とし、また、反応物と生成物の定量的な計算から数平均重合度２０のポリ（Ｎ−アセチルエチレンイミン）星型ポリマーであると認められる。
【００８６】
（実施例２）
実施例１で合成した側鎖にｐ−トルエンスルホニルオキシ基を有する変性エポキシ化合物１．５６ｇ（３ｍ等量）、２−エチルオキサゾリン５．９ｇ（６０ｍｍｏｌ）及びＮ，Ｎ−ジメチルアセトアミド３０ｍｌを、窒素雰囲気下、１００℃で２４時間攪拌した。得られた反応混合物をエチルエチル３００ｍｌを加え、室温で強力攪拌した後、生成物の固形物を濾過、エチルエチルで２回洗浄、減圧乾燥して淡黄色固体６．３ｇを得た。重合時の収率は９８％であった。１Ｈ−ＮＭＲによる分析から、得られた上記固体は、テトラキスフェニルエタン構造の変性エポキシを主鎖（δ：６．４５〜７．９０ｐｐｍ）とし、ポリ（Ｎ−アセチルエチレンイミン）を側鎖［エチレン水素（δ：３．３６ｐｐｍ）、プロピオニル水素（δ：２．５０ｐｐｍ、０．９７ｐｐｍ）］とし、また、反応物と生成物の定量的な計算から数平均重合度２０のポリ（Ｎ−プロピオニルエチレンイミン）星型ポリマーであると認められる。
【００８７】
（実施例３）
実施例１で合成した側鎖にｐ−トルエンスルホニルオキシ基を有する変性エポキシ化合物１．５６ｇ（３ｍ等量）、ポリエチレングリコールメチルエーテル（平均分子量、Ｍｎ＝７５０）６．７５ｇ（９ｍｍｏｌ）、炭酸カリウム４．１ｇ（３０ｍｍｏｌ）及びＮ，Ｎ−ジメチルアセトアミド３０ｍｌを、窒素雰囲気下、１００℃で２４時間攪拌した。反応終了後、得られた反応混合物にクロロフォルム１００ｍｌを加えて反応液を希釈した。引き続き、５％塩酸水溶液１００ｍｌ、飽和炭酸水素ナトリウム水溶液、そして飽和食塩水溶液で順次に洗浄した後、硫酸マグネシウムで乾燥し、濾過、減圧濃縮した。得られた固形物をヘキサンで数回洗浄した後、濾過、７０℃で減圧乾燥して褐色固体７．２ｇを得た。重合時の収率は９０％だった。１Ｈ−ＮＭＲによる分析から、得られた上記固体は、テトラキスフェニルエタン構造の変性エポキシを主鎖（δ：６．４５〜７．９０ｐｐｍ）とし、ポリエチレングリコールメチルエーテルを側鎖［エチレン水素（δ：３．７１ｐｐｍ）、メトキシ水素（δ：３．３８ｐｐｍ）］とし、また、反応物と生成物の定量的な計算から数平均重合度１６のポリエチレングリコール星型ポリマーであると認められる。
【００８８】
（実施例４）
実施例１で合成した側鎖にｐ−トルエンスルホニルオキシ基を有する変性エポキシ化合物１．５６ｇ（３ｍ等量）、２−メチルオキサゾリン５．１ｇ（６０ｍｍｏｌ）及びＮ，Ｎ−ジメチルアセトアミド４０ｍｌを、窒素雰囲気下、１００℃で２４時間攪拌した。反応混合物のままの１Ｈ−ＮＭＲ分析より重合反応を確認した後、引き続き、２−エチルオキサゾリン５．９ｇ（６０ｍｍｏｌ）を、窒素雰囲気下、さらに加えて、１００℃で４８時間攪拌した。得られた反応混合物をエチルエチル４００ｍｌを加え、室温で強力攪拌した後、生成物の固形物を濾過、エチルエチルで２回洗浄、減圧乾燥して淡黄色固体１２．４２ｇを得た。重合時の収率は９９％だった。１Ｈ−ＮＭＲによる分析から、得られた上記固体は、テトラキスフェニルエタン構造の変性エポキシを主鎖（δ：６．４５〜７．９０ｐｐｍ）とし、ポリ（Ｎ−アセチルエチレンイミン）を側鎖［エチレン水素（δ：３．３６ｐｐｍ）、プロピオニル水素（δ：２．５０ｐｐｍ、０．９７ｐｐｍ）、アセチル水素（δ：２．００ｐｐｍ）］とし、また、反応物と生成物の定量的な計算から数平均重合度２０のポリ（Ｎ−アセチルエチレンイミン）と数平均重合度２０のポリ（Ｎ−プロピオニルエチレンイミン）の星型ブロックポリマーであると認められる。
【００８９】
（実施例５）
実施例１で得られたポリ（Ｎ−アセチルエチレンイミン）星型ポリマー３．８ｇを、５規定塩酸水１５．２ｇ中、９０℃で６時間攪拌し、加水分解反応を行った。放冷後、時間とともに生成してきた白色沈殿を含む反応混合溶液をアセトン約１５０ｍｌに加え、室温で約３０分間攪拌した後、生成物の固形物を濾過、アセトンで２回洗浄、減圧乾燥して白色固体３．３ｇを得た。その収率は９９％だった。１Ｈ−ＮＭＲによる分析から、加水分解反応によりポリ（Ｎ−アセチルエチレンイミン）を側鎖アセチル水素（δ：２．００ｐｐｍ）］がなく、得られた上記固体は、ポリエチレンイミン塩酸塩を側鎖とする星型ポリマーであると認められる。
【００９０】
（応用例１）
実施例１で得られたポリ（Ｎ−アセチルエチレンイミン）星型ポリマー３０ｍｇに純水１０ｍｌを加えて攪拌し溶解させた。その溶液での星型ポリマーの粒径分布を測るために散乱強度分布を測定したところ、平均粒径４７．１ｎｍが得られ、水中で良好にミセルを形成していることが示された。